(57)【要約】  本発明は、質量百分率で、アルミニウムを５．０〜６．０％、タンタルを６．０〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を０．７０〜４．３０％、シリコンを０〜０．１５％含み、残りがニッケル及び不可避不純物であるニッケル基超合金に関する。本発明はまた、そのような合金を含む単結晶ブレード（２０Ａ、２０Ｂ）及びそのようなブレード（２０Ａ、２０Ｂ）を備えるターボ機械（１０）に関する。【選択図】図１
2021525831.tif 000002
【特許請求の範囲】
【請求項１】
質量百分率で、アルミニウムを５．０〜６．０％、タンタルを６．０〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を０．７０〜４．３０％、シリコンを０〜０．１５％を含み、残りがニッケル及び不可避不純物である、ニッケル基超合金。
【請求項２】
質量百分率で、アルミニウムを５．０〜６．０％、タンタルを６．０〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を１．７０〜４．３０％、シリコンを０〜０．１５％を含み、残りがニッケル及び不可避不純物である、請求項１に記載の超合金。
【請求項３】
質量百分率で、アルミニウムを５．０〜６．０％、タンタルを６．０〜７．０％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を１．７０〜４．３０％、シリコンを０〜０．１５％を含み、残りがニッケル及び不可避不純物である、請求項１に記載の超合金。
【請求項４】
質量百分率で、アルミニウムを５．０〜６．０％、タンタルを８．５〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜１．５０％、ハフニウムを０．０５〜０．１５％、白金を１．７０〜３．３０％、シリコンを０〜０．１５％を含み、残りがニッケル及び不可避不純物である、請求項１に記載の超合金。
【請求項５】
質量百分率で、アルミニウムを５．０〜６．０％、タンタルを６．０〜９．５％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜４．３０％、シリコンを０〜０．１５％を含み、残りがニッケル及び不可避不純物である、請求項１に記載の超合金。
【請求項６】
質量百分率で、アルミニウムを５．０〜６．０％、タンタルを６．０〜９．５％、チタンを０．５０〜１．５０％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜４．３０％、シリコンを０〜０．１５％を含み、残りがニッケル及び不可避不純物である、請求項１に記載の超合金。
【請求項７】
質量百分率で、アルミニウムを５．０〜６．０％、タンタルを６．０〜９．５％、チタンを０．８０〜１．２０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を０．７０〜３．３０％、シリコンを０〜０．１５％を含み、残りがニッケル及び不可避不純物である、請求項１に記載の超合金。
【請求項８】
質量百分率で、アルミニウムを５．０〜６．０％、タンタルを６．０〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を０．７０〜４．３０％、シリコンを０．１０％含み、残りがニッケル及び不可避不純物である、請求項１に記載の超合金。
【請求項９】
質量百分率で、アルミニウムを５．０〜６．０％、タンタルを６．０〜７．０％、チタンを０．８０〜１．２０％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜３．３０％、シリコンを０〜０．１５％を含み、残りがニッケル及び不可避不純物である、請求項１に記載の超合金。
【請求項１０】
質量百分率で、アルミニウムを５．０〜６．０％、タンタルを６．０〜７．０％、チタンを０．８０〜１．２０％、コバルトを８．０〜１０．０％、クロムを６．０〜７．０％、モリブデンを０．３０〜０．９０％、タングステンを５．５〜６．５％、レニウムを０．７０〜１．３０％、ハフニウムを０．０５〜０．１５％、白金を１．７０〜２．３０％、シリコンを０〜０．１５％を含み、残りがニッケル及び不可避不純物である、請求項１に記載の超合金。
【請求項１１】
質量百分率で、アルミニウムを５．０〜６．０％、タンタルを６．０〜７．０％、チタンを０．８０〜１．２０％、コバルトを８．０〜１０．０％、クロムを６．０〜７．０％、モリブデンを０．３０〜０．９０％、タングステンを５．５〜６．５％、レニウムを１．７０〜２．３０％、ハフニウムを０．０５〜０．１５％、白金を０．７０〜１．３０％、シリコンを０〜０．１５％を含み、残りがニッケル及び不可避不純物である、請求項１に記載の超合金。
【請求項１２】
質量百分率で、アルミニウムを５．０〜６．０％、タンタルを６．０〜７．０％、コバルトを８．０〜１０．０％、クロムを６．０〜７．０％、モリブデンを０．３０〜０．９０％、タングステンを５．５〜６．５％、ハフニウムを０．０５〜０．１５％、白金を３．７０〜４．３０％、シリコンを０〜０．１５％を含み、残りがニッケル及び不可避不純物である、請求項１に記載の超合金。
【請求項１３】
質量百分率で、アルミニウムを５．０〜６．０％、タンタルを８．５〜９．５％、チタンを０．８０〜１．２０％、コバルトを８．０〜１０．０％、クロムを６．０〜７．０％、モリブデンを０．３０〜０．９０％、タングステンを５．５〜６．５％、レニウムを０．７０〜２．３０％、ハフニウムを０．０５〜０．１５％、白金を１．７０〜２．３０％、シリコンを０〜０．１５％を含み、残りがニッケル及び不可避不純物である、請求項１に記載の超合金。
【請求項１４】
質量百分率で、アルミニウムを５．０〜６．０％、タンタルを８．５〜９．５％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜３．３０％、シリコンを０〜０．１５％を含み、残りがニッケル及び不可避不純物である、請求項１に記載の超合金。
【請求項１５】
質量百分率で、アルミニウムを５．０〜６．０％、タンタルを８．５〜９．５％、チタンを０．８０〜１．２０％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜３．３０％、シリコンを０．１０％含み、残りがニッケル及び不可避不純物である、請求項１に記載の超合金。
【請求項１６】
請求項１〜１５の何れか一項に記載の超合金を含む、ターボ機械用単結晶ブレード（２０Ａ、２０Ｂ）。
【請求項１７】
前記超合金に堆積させた金属ボンドコート及び前記金属ボンドコートに堆積させたセラミック遮熱バリアを備える保護コーティングを備える、請求項１６に記載のブレード（２０Ａ、２０Ｂ）。
【請求項１８】
＜００１＞結晶方向に配向した構造を有する、請求項１６又は１７に記載のブレード（２０Ａ、２０Ｂ）。
【請求項１９】
請求項１６〜１８の何れか一項に記載のブレード（２０Ａ、２０Ｂ）を備える、ターボ機械。
【発明の詳細な説明】
【技術分野】
【０００１】
本開示は、例えば航空宇宙産業において、ガスタービン用の、特にガスタービンのノズル若しくは整流器としても知られている静翼又は動翼用の、ニッケル基超合金に関する。
【背景技術】
【０００２】
ニッケル基超合金は、航空機及びヘリコプターエンジン用の単結晶ガスタービン固定翼又は動翼の製造に使用されることが知られている。
【０００３】
これらの材料の主な利点は、高温での高いクリープ強度と、酸化及び腐食に対する耐性とを兼ね備えていることである。
【０００４】
長年にわたって、単結晶ブレード用ニッケル基超合金は、これらの超合金が使用される非常に過酷な環境に対する耐性を維持しつつ、特に高温でのクリープ特性を向上させることを目的として、その化学組成が大きく変化してきた。
【０００５】
さらに、耐酸化性及び耐腐食性を含む、これらの合金が使用される過酷な環境に対する耐性が増加するように、これら合金に適合する金属コーティングが開発されてきた。くわえて、金属表面の温度を下げるために、遮熱機能を満たす低熱伝導率のセラミックコーティングを加えることができる。
【０００６】
典型的には、完全な保護システムは少なくとも２つの層で構成される。
【０００７】
第１の層は、副層又はボンドコートとも呼ばれ、基材としても知られる、保護対象のニッケル基超合金部品、例えばブレードに直接堆積させる。堆積工程の後に、ボンドコートの超合金への拡散工程が続く。堆積及び拡散は、単一の工程で行うこともできる。
【０００８】
このボンドコートを作るために一般的に使用される材料としては、ＭＣｒＡｌＹ型のアルミナ形成金属合金（Ｍ＝Ｎｉ（ニッケル）若しくはＣｏ（コバルト）、若しくはＮｉとＣｏの混合物、Ｃｒ＝クロム、Ａｌ＝アルミニウム及びＹ＝イットリウム）又はニッケルアルミナイド（ＮｉｘＡｌｙ）型合金が挙げられ、白金（ＮｉｘＡｌｙＰｔｚ）を含有するものもある。
【０００９】
一般に遮熱コーティング（ＴＢＣ）と呼ばれる第２の層は、例えばイットリア安定化ジルコニア（ＹＳＺ）又はイットリア部分安定化ジルコニア（ＹＰＳＺ）とも呼ばれるイットリア化ジルコニアを含み、かつ多孔質構造を有するセラミックコーティングである。この層は、電子ビーム物理蒸着（ＥＢ−ＰＶＤ）、大気プラズマ溶射（ＡＰＳ）、懸濁プラズマ溶射（ＳＰＳ）又は低熱伝導率を有する多孔質セラミックコーティングを生成するための他の方法などのさまざまな方法によって堆積させることができる。
【００１０】
これらの材料を高温、例えば６５０℃〜１１５０℃で使用することにより、基材のニッケル基超合金とボンドコートの金属合金との間に微視的相互拡散現象が生じる。これらの相互拡散現象は、ボンドコートの酸化に関連し、コーティングが製造されるとすぐに、次いでタービンのブレードの使用中に、特にボンドコートの化学組成、微細構造及び結果的に機械的特性を変化させる。これらの相互拡散現象はまた、コーティング下の基材の超合金の化学組成、微細構造及び結果的に機械的特性も変化させる。したがって、難揮発性元素、特にレニウムを多く含有する超合金では、二次反応層（ＳＲＺ）が数十マイクロメーター、それどころか数百マイクロメーターもの深さにわたってコーティング下の超合金に形成されうる。このＳＲＺの機械的特性は、超合金基材の機械的特性より顕著に低い。ＳＲＺの形成は超合金の機械的強度の著しい低下をもたらすので望ましくない。
【００１１】
ボンドコートのこれらの変化は、このボンドコートの表面上に使用中に形成する熱成長酸化物（ＴＧＯ）としても知られるアルミナ層の成長及び相異なる層の間の熱膨張係数の差異に関連する応力場とあわせて、副層とセラミックコーティングの間の界面層において凝集力低下（de-cohesions）を生み出し、セラミックコーティングの部分的又は全体的な剥離（flaking）につながる可能性がある。次いで、金属部分（超合金基材と金属ボンドコート）は、燃焼ガスに曝露されて直接曝露され、これは、ブレード、ひいてはガスタービンに対する損傷のリスクを増大させる。
【００１２】
さらに、これらの合金の複雑な化学的性質は、これらの合金から形成された部品の高温メンテナンスの間に、望ましくない相粒子の出現による最適微細構造の不安定化につながる可能性がある。この不安定化はこれら合金の機械的特性に悪い結果をもたらす。複雑な結晶構造と脆性のこれらの望ましくない相は、位相稠密（topologically close-packed）（ＴＣＰ）相と呼ばれる。
【００１３】
さらに、ブレードなどの部品が一方向凝固によって製造される場合、それらの部品に鋳造欠陥が生じることがある。これらの欠陥は通常「フレッケル」型の結晶粒欠陥であり、その存在は使用中の部品の早期故障を引き起こす可能性がある。これらの欠陥の存在は、超合金の化学組成に関連し、概して部品の不採用につながり、製造コストを増大させる。
【発明の概要】
【発明が解決しようとする課題】
【００１４】
本開示は、寿命及び機械的強度の点で性能が向上し、既存の合金に比べて部品製造コストの低減（スクラップ率の低下）を可能にする、単結晶部品の製造用のニッケル基超合金組成物を提案することを目的とする。これらの超合金は、高温での耐クリープ性が既存の合金よりも高く、超合金の体積中で良好な微細構造安定性（ＴＣＰ形成に対する低い感度）、遮熱コーティングボンドコート下の良好な微細構造安定性（ＳＲＺ形成に対する低い感度）、酸化及び腐食に対する良好な耐性を呈し、一方で「フレッケル」型の寄生粒（parasitic grains）の形成を回避する。
【課題を解決するための手段】
【００１５】
この目的のために、本開示は、質量百分率で、アルミニウムを５．０〜６．０％、タンタルを６．０〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を０．７０〜４．３０％、シリコンを０〜０．１５％含み、残りがニッケル及び不可避不純物からなるニッケル基超合金に関する。
【００１６】
この超合金は、固定翼や動翼などの単結晶ガスタービン部品の製造向けのものである。
【００１７】
このニッケル（Ｎｉ）基超合金の組成のおかげで、特に１２００℃までの温度において、既存の超合金と比べて耐クリープ性が向上している。
【００１８】
したがって、この合金は高温耐クリープ性が向上している。この合金はまた、耐腐食性と耐酸化性も向上している。
【００１９】
これらの超合金は、密度が９．００ｇ／ｃｍ３（グラム毎立方センチメートル）以下、好ましくは８．８５ｇ／ｃｍ３以下である。
【００２０】
単結晶ニッケル基超合金部品は、インベストメント鋳造における熱勾配下での定方向凝固のプロセスによって得られる。この単結晶ニッケル基超合金は、面心立方構造を有するオーステナイトマトリックスと、ガンマ（γ）相として知られるニッケル基固溶体とを含む。そのマトリックスはＮｉ３Ａｌ型のＬ１２秩序立方構造のガンマプライム（γ’）硬化相析出物を含有する。したがって、このセット（マトリックスと析出物）はγ／γ’超合金と呼ばれる。
【００２１】
さらに、ニッケル基超合金のこの組成によって、超合金の凝固中に形成されるγ’相析出物及びγ／γ’共晶相を溶液中に戻す熱処理が実行できるようになる。したがって、制御されたサイズ、好ましくは３００〜５００ナノメートル（ｎｍ）のγ’析出物を含有し、少量のγ／γ’共晶相を含有する単結晶ニッケル基超合金を得ることができる。
【００２２】
さらに、熱処理によって、単結晶ニッケル基超合金中に存在するγ’相析出物の体積分率を制御することも可能である。γ’相析出物の体積百分率は、５０％以上、好ましくは６０％以上、さらにより好ましくは７０％であることができる。
【００２３】
主な添加元素は、コバルト（Ｃｏ）、クロム（Ｃｒ）、モリブデン（Ｍｏ）、レニウム（Ｒｅ）、タングステン（Ｗ）、アルミニウム（Ａｌ）、チタン（Ｔｉ）、タンタル（Ｔａ）及び白金（Ｐｔ）である。
【００２４】
微量添加元素は、ハフニウム（Ｈｆ）及びシリコン（Ｓｉ）であり、その最大質量含有率は１質量％未満である。
【００２５】
不可避不純物としては、例えば、硫黄（Ｓ）、炭素（Ｃ）、ホウ素（Ｂ）、イットリウム（Ｙ）、ランタン（Ｌａ）、及びセリウム（Ｃｅ）が挙げられる。不可避不純物は、組成物に意図的に添加されたものではなく、他の元素とともに取り込まれたものと定義される。例えば、超合金は炭素を０．００５質量％含みうる。
【００２６】
タングステン、クロム、コバルト、レニウム又はモリブデンの添加は、主に、固溶硬化によって面心立方（ｆｃｃ）結晶構造のオーステナイトマトリックスγを強化するために用いられる。
【００２７】
アルミニウム（Ａｌ）、チタン（Ｔｉ）又はタンタル（Ｔａ）の添加は、硬化相γ’−Ｎｉ３（Ａｌ，Ｔｉ，Ｔａ）の析出を促進する。
【００２８】
レニウム（Ｒｅ）は超合金内の化学種の拡散を遅くし、高温での使用中のγ’相析出物の合体を制限する。この現象は機械的強度の低下につながる。したがって、レニウムは、ニッケル基超合金の高温での耐クリープ性を向上させる。しかし、レニウム濃度が高すぎると、超合金の機械的性特性に悪影響を及ぼすＴＣＰ金属間相、例えばσ相、Ｐ相又はμ相の析出をもたらす可能性がある。過剰なレニウム濃度はまた、ボンドコートの下の超合金中に、超合金の機械的特性に悪影響を及ぼす二次反応層の形成をもたらす可能性もある。
【００２９】
シリコンとハフニウムの同時添加は、高温で超合金の表面に形成するアルミナ（Ａｌ２Ｏ３）層の付着を増加させることによって、ニッケル基超合金の耐高温酸化性を向上させる。このアルミナ層は、ニッケル基超合金の表面に不動態化層を形成し、ニッケル基超合金の外部から内部への酸素の拡散に対するバリアを形成する。しかし、ハフニウムはシリコンをさらに加えることなく添加でき、逆に、シリコンはハフニウムをさらに加えることなく添加でき、それでもやはり超合金の耐高温酸化性を向上させることができる。
【００３０】
くわえて、クロム又はアルミニウムの添加が、超合金の耐酸化性や耐高温腐食性を向上させる。特に、クロムはニッケル基超合金の耐高温腐食性を上げるのに必須である。しかし、クロム含有量が高すぎると、ニッケル基超合金のγ’相のソルバス温度、すなわちγ’相がγマトリックス中に完全に溶解する温度が低下する傾向があり、これは望ましくない。したがって、ニッケル基超合金のγ’相の高いソルバス温度、例えば１２５０℃以上を維持するために、また、レニウム、モリブデン又はタングステンなどの合金元素で高度に飽和されたγマトリックス中の位相的にコンパクトな（topologically compact）相の形成を避けるために、クロム濃度は６．０〜７．０質量％である。
【００３１】
白金の添加は、温度が上昇するにつれてγ’相の硬化析出物の割合が著しく減少する一般的な合金と比較して、その割合を高く維持することによって、γ’相の温度安定性を増加させる。高温でのγ’析出物の割合を高く維持することにより、合金のγ’ソルバス温度に近い温度での合金の機械的特性の維持を可能になる（図２を参照）。くわえて、白金の添加は、酸化及び腐食に対する超合金の耐性を向上させる。したがって、超合金への白金の添加は、遮熱バリアをもつ金属被覆超合金を含むシステムの寿命を向上させる。ＮｉｘＰｔｙＡｌｚ型金属コーティングをもつ超合金を使用する場合、超合金の化学組成への白金の追加は、コーティング中の白金の添加を低減又は排除する。
【００３２】
ニッケルに近い元素であり、ニッケルの一部を置換するコバルトを添加すると、ニッケルとの固溶体がγマトリックス中に形成される。コバルトはγマトリックスを強化し、保護コーティング下の超合金中のＴＣＰ析出とＳＲＺ形成に対する感度を低下させる。しかし、コバルト含有量が高すぎると、ニッケル基超合金のγ’相のソルバス温度が下がる傾向があり、これは望ましくない。
【００３３】
モリブデン、タングステン、レニウム又はタンタルのような難揮発性元素の添加は、超合金への化学元素の拡散に依存するニッケル基超合金のクリープを制御する機構を遅くする。
【００３４】
ニッケル基超合金中の非常に低い硫黄含有量は、酸化及び高温腐食に対する耐性並びに遮熱バリアの剥離に対する耐性を増加させる。したがって、２質量ｐｐｍ（質量百万分率）未満又は理想的には０．５質量ｐｐｍ未満という低い硫黄含有量は、これらの特性を最適化することを可能にする。そのような硫黄の質量含有量は、低硫黄母溶融体（mother melt）を製造することによって、又は鋳造後に実施される脱硫プロセスによって得ることができる。特に、超合金製造プロセスを適応させることによって、低い硫黄含有量を維持することが可能である。
【００３５】
ニッケル基超合金は、質量百分率で大部分がニッケル分である超合金と定義される。したがって、ニッケルは合金中で最も高い質量百分率をもつ元素であることが理解される。
【００３６】
本発明の超合金は、質量百分率で、アルミニウムを５．０〜６．０％、タンタルを６．０〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を１．７０〜４．３０％、シリコンを０〜０．１５％含むことができ、残りがニッケル及び不可避不純物である。
【００３７】
本発明の超合金は、質量百分率で、アルミニウムを５．０〜６．０％、タンタルを６．０〜７．０％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を１．７０〜４．３０％、シリコンを０〜０．１５％含むことができ、残りがニッケル及び不可避不純物である。
【００３８】
本発明の超合金は、質量百分率で、アルミニウムを５．０〜６．０％、タンタルを８．５〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜１．５０％、ハフニウムを０．０５〜０．１５％、白金を１．７０〜３．３０％、シリコンを０〜０．１５％含むことができ、残りがニッケル及び不可避不純物である。
【００３９】
本発明の超合金は、質量百分率で、アルミニウムを５．０〜６．０％、タンタルを６．０〜９．５％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜４．３０％、シリコンを０〜０．１５％含むことができ、残りがニッケル及び不可避不純物である。
【００４０】
本発明の超合金は、質量百分率で、アルミニウムを５．０〜６．０％、タンタルを６．０〜９．５％、チタンを０．５０〜１．５０％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜４．３０％、シリコンを０〜０．１５％含むことができ、残りがニッケル及び不可避不純物である。
【００４１】
本発明の超合金は、質量百分率で、アルミニウムを５．０〜６．０％、タンタルを６．０〜９．５％、チタンを０．８０〜１．２０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を０．７０〜３．３０％、シリコンを０〜０．１５％含むことができ、残りがニッケル及び不可避不純物である。
【００４２】
本発明の超合金は、質量百分率で、アルミニウムを５．０〜６．０％、タンタルを６．０〜９．５％、チタンを０〜１．５０％、コバルトを８．０〜１０．０％、クロムを６．０〜７．０％、モリブデンを０．３０〜０．９０％、タングステンを５．５〜６．５％、レニウムを０〜２．５０％、ハフニウムを０．０５〜０．１５％、白金を０．７０〜４．３０％、シリコンを０．１０％含むことができ、残りがニッケル及び不可避不純物である。
【００４３】
本発明の超合金は、質量百分率で、アルミニウムを５．０〜６．０％、タンタルを６．０〜７．０％、チタンを０．８０〜１．２０％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜３．３０％、シリコンを０〜０．１５％含むことができ、残りがニッケル及び不可避不純物である。
【００４４】
本発明の超合金は、質量百分率で、アルミニウムを５．０〜６．０％、タンタルを６．０〜７．０％、チタンを０．８０〜１．２０％、コバルトを８．０〜１０．０％、クロムを６．０〜７．０％、モリブデンを０．３０〜０．９０％、タングステンを５．５〜６．５％、レニウムを０．７０〜１．３０％、ハフニウムを０．０５〜０．１５％、白金を１．７０〜２．３０％、シリコンを０〜０．１５％含むことができ、残りがニッケル及び不可避不純物である。
【００４５】
本発明の超合金は、質量百分率で、アルミニウムを５．０〜６．０％、タンタルを６．０〜７．０％、チタンを０．８０〜１．２０％、コバルトを８．０〜１０．０％、クロムを６．０〜７．０％、モリブデンを０．３０〜０．９０％、タングステンを５．５〜６．５％、レニウムを１．７０〜２．３０％、ハフニウムを０．０５〜０．１５％、白金を０．７０〜１．３０％、シリコンを０〜０．１５％含むことができ、残りがニッケル及び不可避不純物である。
【００４６】
本発明の超合金は、質量百分率で、アルミニウムを５．０〜６．０％、タンタルを６．０〜７．０％、コバルトを８．０〜１０．０％、クロムを６．０〜７．０％、モリブデンを０．３０〜０．９０％、タングステンを５．５〜６．５％、ハフニウムを０．０５〜０．１５％、白金を３．７０〜４．３０％、シリコンを０〜０．１５％含むことができ、残りがニッケル及び不可避不純物である。
【００４７】
本発明の超合金は、質量百分率で、アルミニウムを５．０〜６．０％、タンタルを８．５〜９．５％、チタンを０．８０〜１．２０％、コバルトを８．０〜１０．０％、クロムを６．０〜７．０％、モリブデンを０．３０〜０．９０％、タングステンを５．５〜６．５％、レニウムを０．７０〜２．３０％、ハフニウムを０．０５〜０．１５％、白金を１．７０〜２．３０％、シリコンを０〜０．１５％含むことができ、残りがニッケル及び不可避不純物である。
【００４８】
本発明の超合金は、質量百分率で、アルミニウムを５．０〜６．０％、タンタルを８．５〜９．５％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜３．３０％、シリコンを０〜０．１５％含むことができ、残りがニッケル及び不可避不純物である。
【００４９】
本発明の超合金は、質量百分率で、アルミニウムを５．０〜６．０％、タンタルを８．５〜９．５％、チタンを０．８０〜１．２０％、コバルトを８．０〜１０．０％、クロムを６．０〜７．０％、モリブデンを０．３０〜０．９０％、タングステンを５．５〜６．５％、ハフニウムを０．０５〜０．１５％、白金を２．７０〜３．３０％、シリコンを０．１０％含むことができ、残りがニッケル及び不可避不純物である。
【００５０】
本発明の超合金は、質量百分率で、アルミニウムを５．６％、タンタルを６．５％、チタンを１．００％、コバルトを９．０％、クロムを６．５％、モリブデンを０．６０％、タングステンを６．０％、ハフニウムを０．１０％、白金を３．００％含むことができ、残りがニッケル及び不可避不純物である。
【００５１】
本発明の超合金は、質量百分率で、アルミニウムを５．６％、タンタルを６．５％、チタンを１．００％、コバルトを９．０％、クロムを６．５％、モリブデンを０．６０％、タングステンを６．０％、レニウムを１．００％、ハフニウムを０．１０％、白金を２．００％含むことができ、残りがニッケル及び不可避不純物である。
【００５２】
本発明の超合金は、質量百分率で、アルミニウムを５．６％、タンタルを６．５％、チタンを１．００％、コバルトを９．０％、クロムを６．５％、モリブデンを０．６０％、タングステンを６．０％、レニウムを２．００％、ハフニウムを０．１０％、白金を１．００％含むことができ、残りがニッケル及び不可避不純物である。
【００５３】
本発明の超合金は、質量百分率で、アルミニウムを５．６％、タンタルを６．５％、コバルトを９．０％、クロムを６．５％、モリブデンを０．６０％、タングステンを６．０％、ハフニウムを０．１０％、白金を４．００％含むことができ、残りがニッケル及び不可避不純物である。
【００５４】
本発明の超合金は、質量百分率で、アルミニウムを５．６％、タンタルを９．０％、チタンを１．００％、コバルトを９．０％、クロムを６．５％、モリブデンを０．６０％、タングステンを６．０％、レニウムを１．００％、ハフニウムを０．１０％、白金を２．００％含むことができ、残りがニッケル及び不可避不純物である。
【００５５】
本発明の超合金は、質量百分率で、アルミニウムを５．６％、タンタルを９．０％、コバルトを９．０％、クロムを６．５％、モリブデンを０．６０％、タングステンを６．０％、ハフニウムを０．１０％、白金を３．００％含むことができ、残りがニッケル及び不可避不純物である。
【００５６】
本発明の超合金は、質量百分率で、アルミニウムを５．６％、タンタルを６．５％、チタンを１．００％、コバルトを９．０％、クロムを６．５％、モリブデンを０．６０％、タングステンを６．０％、レニウムを１．００％、ハフニウムを０．１０％、白金を２．００％含むことができ、残りがニッケル及び不可避不純物である。
【００５７】
本発明の超合金は、質量百分率で、アルミニウムを５．６％、タンタルを９．０％、チタンを１．００％、コバルトを９．０％、クロムを６．５％、モリブデンを０．６０％、タングステンを６．０％、ハフニウムを０．１０％、白金を３．００％、シリコンを０．１０％含むことができ、残りがニッケル及び不可避不純物である。
【００５８】
本開示はまた、上記の超合金を含む、ターボ機械用の単結晶ブレードに関する。
【００５９】
したがって、このブレードは高温での耐クリープ性が向上している。したがって、このブレードは耐酸化性及び耐食性が向上している。
【００６０】
このブレードは、超合金上に堆積させた金属ボンドコート及び金属ボンドコート上に堆積させたセラミック遮熱バリアを備える保護コーティングを備えうる。
【００６１】
ニッケル基超合金の組成により、超合金とボンドコートの間の相互拡散現象から生じる超合金中の二次反応層の形成が回避又は制限される。
【００６２】
金属ボンドコートは、ＭＣｒＡｌＹ型合金またはニッケルアルミナイド型合金であることもできる。
【００６３】
ニッケル基超合金の組成に起因して、ＮｉｘＡｌｙＰｔｚ型コーティングの金属ボンドコートにおいて白金の添加は低減されるか、又は排除さえされる。
【００６４】
セラミック遮熱バリアは、イットリア化ジルコニアをベースとする材料又は熱伝導率の低い他の何れかのセラミック（ジルコニアをベースとする）コーティングであることができる。
【００６５】
ブレードは、＜００１＞結晶方向に配向した構造を有しうる。
【００６６】
一般に、この配向はブレードに最適な機械的特性を与える。
【００６７】
本開示はまた、上記のブレードを備えるターボ機械に関する。
【図面の簡単な説明】
【００６８】
本開示の対象の他の特徴及び利点は、添付の図を参照して、非限定的な例として与えられる本発明の実施形態の以下の説明から明らかになるであろう。そこにおいて、
【図１】図１はターボ機械の概略縦断面図である。
【図２】図２は、γ’相体積分率の変化を温度の関数として表すグラフである。
【図３】図３は、さまざまな超合金の非フレッケルパラメーター（ＮＦＰ）を表すグラフである。
【図４】図４は、さまざまな温度及び異なる超合金のγ’相体積分率を表すグラフである。
【図５】図５は、２つの超合金について、０．２％での降伏強度を温度の関数として表すグラフである。
【図６】図６は、図５の２つの超合金について、引張強度を温度の関数として表すグラフである。
【図７】図７は、３つの超合金について、１０００℃での質量増加を時間の関数として表すグラフである。
【図８】図８は、超合金の微細構造を表す顕微鏡写真である。
【００６９】
すべての図において、共通の要素は同一の符号によって識別される。
【発明を実施するための形態】
【００７０】
ニッケル基超合金は、熱勾配中での定方向凝固プロセスによる単結晶ブレードの製造向けである。この単結晶構造は、凝固初期に単結晶種又は結晶粒セレクタ（grain selector）を使用することによって得ることができる。例えば、この構造は、一般に超合金に最適な機械的特性を与える配向である＜００１＞結晶方向に配向される。
【００７１】
凝固した単結晶ニッケル基超合金はデンドライト状構造を有し、ニッケル基固溶体である面心立方構造のγマトリックス中に分散したγ’Ｎｉ３（Ａｌ，Ｔｉ，Ｔａ）析出物から構成される。これらのγ’相析出物は、凝固プロセスから生じる化学的偏析に起因して、単結晶の体積中に不均一に分布している。くわえて、γ／γ’共晶相が樹間部に存在し、先行して亀裂が発生する場所である。これらのγ／γ’共晶相は凝固終了時に形成される。さらに、γ／γ’共晶相は、γ’硬化相の微細析出物（１マイクロメートルより小さいサイズ）を損なって形成される。これらのγ’相析出物はニッケル基超合金の硬化の主な原因である。また、残留するγ／γ’共晶相が存在することによって、ニッケル基超合金の耐高温クリープ性を最適化することができない。
【００７２】
超合金の機械的特性、特に耐クリープ性は、γ’析出物の析出が秩序化された場合、すなわちγ’相析出物が３００〜５００ｎｍの範囲のサイズで規則的に配列された場合及びγ／γ’共晶相の全体が溶液に戻された場合、最適であったことが実際に示されている。
【００７３】
したがって、未加工の凝固ニッケル基超合金は、相異なる相の所望の分布を得るために熱処理される。第１の熱処理は、微細構造の均一化処理であり、γ’相析出物を溶解して、γ／γ’共晶相を除去すること又はその体積率を大幅に低減することを目的とする。この処理は、γ’相のソルバス温度よりも高く、超合金の溶融開始温度よりも低い温度（Ｔ固相線（Tsolidus））で行われる。その後、この第１の熱処理の終了時に焼入れが行われ、γ’析出物の微細で均一な分散体が得られる。次いで、焼戻し熱処理が、γ’相のソルバス温度未満の温度で、２段階で行われる。第１の段階では、γ’析出物を所望のサイズまで成長させ、次いで第２の段階では、この相の体積分率を室温で約７０％まで成長させる。
【００７４】
図１は、主軸線（main axis）Ａを通る垂直面におけるバイパスターボファンエンジン１０の垂直断面を示す。ターボファンエンジン１０は、空気の流れに従って上流から下流に向かって、ファン１２、低圧圧縮機１４、高圧圧縮機１６、燃焼器１８、高圧タービン２０及び低圧タービン２２を備える。
【００７５】
高圧タービン２０は、ロータとともに回転する複数の動翼２０Ａ及び固定子に取り付けられた整流装置２０Ｂ（静翼）を備える。タービン２０の固定子は、タービン２０の動翼２０Ａに対向して配置された複数の固定子リング２４を備える。
【００７６】
したがって、これらの特性によって、これらの超合金はターボジェットエンジンの高温部品用の単結晶部品の製造に向けの興味深い候補となる。
【００７７】
したがって、上記の超合金を含むターボ機械用の動翼２０Ａ又は整流装置２０Ｂを製造することができる。
【００７８】
代替的に、上記の超合金を含むターボ機械用の動翼２０Ａ又は整流器２０Ｂは金属ボンドコートを含む保護コーティングで被覆される。
【００７９】
ターボ機械は、特にターボファンエンジン１０などのターボジェットエンジンであることができる。ターボ機械はまた、単流ターボジェットエンジン、ターボプロップエンジン又はターボシャフトエンジンであってもよい。
【実施例】
【００８０】
実施例
【００８１】
本開示の８つの単結晶ニッケル基超合金（例１（Ｅｘ１）〜例８（Ｅｘ８））を検討し、５つの市販単結晶超合金、Ｒｅｎｅ  Ｎ５（例９（Ｅｘ９））、ＣＭＳＸ−４（例１０（Ｅｘ１０））、ＣＭＳＸ−４  Ｐｌｕｓ  Ｍｏｄ  Ｃ（例１１（Ｅｘ１１））、Ｒｅｎｅ  Ｎ６（例１２（Ｅｘ１２））、ＣＭＳＸ−１０  Ｋ（例１３（Ｅｘ１３）、及び論文J. S. Van Sluytman, C. J. Moceri, and T. M. Pollock, "A Pt-modified Ni-base superalloy with high temperature precipitate stability," Mater. Sci. Eng. A, vol. 639, pp. 747-754, Jul. 2015に言及されている実験的な白金含有超合金（例１４（Ｅｘ１４））と比較した。各単結晶超合金の化学組成を表１に示す。例７の組成物はさらに炭素を０．０３質量％含み、例１３はさらにニオブ（Ｎｂ）を０．１０質量％含み、例１２はさらに、炭素（Ｃ）を０．０５質量％、ホウ素（Ｂ）を０．００４質量％含み、例１４はさらに、炭素を０．０２質量％、ホウ素を０．０１５質量％、ジルコンを０．０２質量％含む。これらの超合金はすべてニッケル基超合金であり、すなわち、示された組成の１００％に対する残りはニッケル及び不可避不純物から成る。
【００８２】
例１〜例８の超合金は、温度の関数として図２の曲線Ｂに沿ったγ’相の体積分率の変化を示し、一方で例９〜例１４の超合金は、温度の関数として図２の曲線Ａに沿ったγ’相の体積分率の変化を示す。
【００８３】
【表１】
2021525831.tif 000003
【００８４】
密度
【００８５】
各超合金の室温での密度を、Ｈｕｌｌの式（Hull formula）（F.C. Hull, Metal Progress, November 1969, pp139-140）の改変バージョンを用いて推定した。密度はｇ．ｃｍ−３（グラム／立方センチメートル）で表される。この経験式はＨｕｌｌによって提案された。この経験式は複合則に基づいており、２３５種の超合金とステンレス鋼の実験データ（化学組成と測定密度）の線形回帰分析から導き出された補正項目を包含する。このＨｕｌｌ式は、特にレニウムやルテニウムなどの元素を考慮するように改変されてきた。P. Carondans "High gamma prime solvus New Generation Nickel-Based Superalloys for Single Crystal Turbine Blade Applications", 2000, pp737-746によって示された改変Ｈｕｌｌ式は次の通りである。
（１）  ｄ＝８．２９６０４−０．００４３５  重量％Ｃｏ−０．０１６４  重量％（Ｃｒ＋Ｍｏ）＋０．０６２７４  重量％Ｗ＋０．０５９３  重量％（Ｒｅ＋Ｐｔ）＋０．０１８１１  重量％Ｒｕ−０．０６５９５  重量％Ａｌ−０．０２３６  重量％Ｔｉ＋０．０５４４１  重量％Ｔａ
ここで、重量％Ｃｏ、重量％（Ｃｒ＋Ｍｏ）、．．．、重量％Ｔａは、元素Ｃｏ、（Ｃｒ＋Ｍｏ）、．．．、Ｔａの質量百分率であり、
ｄはｇ／ｃｍ３で表された超合金の密度である。
【００８６】
例えば、例５の超合金の密度は８．８１ｇ／ｃｍ３と推定され、実測値は８．８３ｇ／ｃｍ３である。密度はヘリウムピクノメーターで測定する。したがって、上記の改変Ｈｕｌｌ式は超合金の実測密度と良く一致する。
【００８７】
本発明の合金及び参照合金に関する計算密度は、８．９０ｇ／ｃｍ３未満、好ましくは８．８５ｇ／ｃｍ３未満である（表２を参照）。
【００８８】
表２に例１〜例１２の超合金のさまざまなパラメーターを示す。
【００８９】
【表２】
2021525831.tif 000004
【００９０】
非フレッケルパラメーター（No-Freckles Parameter）（ＮＦＰ）
（２）ＮＦＰ＝［％Ｔａ＋１．５％Ｈｆ＋０．５％Ｍｏ−０．５％Ｔｉ）］／［％Ｗ＋１．２％Ｒｅ）］
ここで、％Ｃｒ、％Ｎｉ、．．．％Ｘは、質量百分率で表された、超合金元素Ｃｒ、Ｎｉ、．．．、Ｘの含有量である。
【００９１】
ＮＦＰを用いて、構成要素の定方向凝固中のフレッケルの形成に対する感度を定量化した（文献米国特許第５，８８８，４５１号明細書）。フレッケルの形成を防ぐには、ＮＦＰは０．７以上でなければならない。
【００９２】
表２及び図３に見られるように、例１（Ｅｘ１）〜例８（Ｅｘ８）の超合金はすべて、ＮＦＰが０．７以上であり、一方で例１０（Ｅｘ１０）〜例１３（Ｅｘ１３）の市販超合金はＮＦＰが０．７未満である。
【００９３】
ＳＲＺの形成に対する感度
【００９４】
ＳＲＺ形成に対するレニウム含有ニッケル基超合金の感度を評価するために、Ｗａｌｓｔｏｎは次の式を確立した（文献米国特許第５，２７０，１２３号明細書）。
（３）［ＳＲＺ（％）］１／２＝１３．８８（％Ｒｅ）＋４．１０（％Ｗ）−７．０７（％Ｃｒ）−２．９４（％Ｍｏ）−０．３３（％Ｃｏ）＋１２．１３
ここでＳＲＺ（％）は、コーティング下の超合金中のＳＲＺの線形百分率割合であり、合金元素の濃度は原子百分率である。
【００９５】
この式（３）は、ＮｉＰｔＡｌコーティング下で例１２の組成に近い組成をもつさまざまな合金試料を１０９３℃（摂氏度）で４００時間時効させた後に行った観察からの重線形回帰分析によって得た。
【００９６】
パラメーター［ＳＲＺ（％）］１／２の値が高いほど、超合金はＳＲＺ形成に敏感である。したがって、表２に見られるように、例１〜例８の超合金については、パラメーター［ＳＲＺ（％）］１／２の値はすべて負であり、したがってこれらの超合金は、ＮｉＰｔＡｌコーティング下でのＳＲＺ形成に対して感度が低く、ＳＲＺ形成に対する感度が低いことが知られている市販の例１２の超合金、並びに例９、例１０及び例１４の超合金も同様である。例として、ＮｉＰｔＡｌコーティング下でのＳＲＺの形成に対して感度が非常に高いことが知られている市販の例１３の超合金は、［ＳＲＺ（％）］１／２パラメーター値が比較的高い。
【００９７】
合金のコスト（Cost）
【００９８】
例１〜例１４の超合金の１キログラム当たりのコストは、超合金の組成と各化合物のコスト（２０１８年２月最新版）に基づいて計算する。このコストを例として示す。
【００９９】
結晶パラメーターの差δ’
【０１００】
γ相とγ’相の結晶パラメーターの差δ’は、「ミスマッチ（Mismatch）」とも呼ばれ、パーセントで表される。このパラメーターは、これら２つ相の異なる熱膨張係数に起因して、温度の関数として変化する。これは機械的特性、特にクリープ特性に影響すると考えられる。δ’が負、又はわずかに正であっても、所与の温度での微細構造の安定性は増進される。
【０１０１】
γ’相のソルバス温度
【０１０２】
ＣＡＬＰＨＡＤ法をベースとするＴｈｅｒｍｏＣａｌｃソフトウェア（Ｎｉ２５データベース）を用いて、平衡におけるγ’相のソルバス温度を計算した。
【０１０３】
表３に見られるように、例１〜例８の超合金のγ’ソルバス温度は、例９〜例１４の超合金のγ’ソルバス温度に類似する。
【０１０４】
固相線温度及び液相線温度
【０１０５】
ＣＡＬＰＨＡＤ法をベースとするＴｈｅｒｍｏＣａｌｃソフトウェア（Ｎｉ２５データベース）を用いて、例１〜例１４の超合金の固相線温度及び液相線温度を計算した。
【０１０６】
γ’相の体積分率
【０１０７】
ＣＡＬＰＨＡＤ法をベースとするＴｈｅｒｍｏＣａｌｃソフトウェア（Ｎｉ２５データベース）を用いて、９５０℃、１０５０℃及び１２００℃での例１〜例１４の超合金の平衡におけるγ’相の体積分率（体積百分率）を計算した。
【０１０８】
表３及び図４に見られるように、例１（Ｅｘ１）〜例８（Ｅｘ８）の超合金は、例９（Ｅｘ９）〜例１４（Ｅｘ１４）の市販超合金のγ’相体積分率より大きいか又はそれに匹敵するγ’相体積分率を含む。
【０１０９】
したがって、例１〜例８の超合金の高いγ’ソルバス温度と高いγ’相体積分率の組み合わせは、高温及び超高温、例えば１２００℃での良好な耐クリープ性に有利である。したがって、この耐性は、例９〜例１２の市販超合金のクリープ強度よりも高く、例１１の市販超合金のクリープ強度に近いはずである。
【０１１０】
【表３】
2021525831.tif 000005
【０１１１】
ＴＣＰ型σの体積分率
【０１１２】
ＣＡＬＰＨＡＤ法をベースとするＴｈｅｒｍｏＣａｌｃソフトウェア（ニッケルデータベース）を用いて、９５０℃及び１０５０℃での例１〜例１４の超合金の平衡における相σの体積分率（体積百分率）を計算した（表４を参照）。
【０１１３】
σ相の計算体積分率は比較的小さく、ＴＣＰ析出に対する低い感度を反映している。
【０１１４】
γマトリックスに溶解したクロムの質量濃度
【０１１５】
ＣＡＬＰＨＡＤ法をベースとするＴｈｅｒｍｏＣａｌｃソフトウェア（Ｎｉ２５データベース）を用いて、９５０℃及び１２００℃での例１〜例１４の超合金の平衡におけるγ相のクロム含有量を（質量百分率で）計算した。
【０１１６】
表４に見られるように、例１〜例８の超合金のγ相のクロム濃度は、例９〜例１３の市販超合金のγ相のクロム濃度と比較して、より高いか又は類似し、これは、より良好な耐腐食性及び耐高温酸化性に有利である。
【０１１７】
【表４】
2021525831.tif 000006
【０１１８】
機械的特性
【０１１９】
図５は、６５０℃、７６０℃及び９５０℃での例５の超合金及び例１１の超合金について、０．２％での降伏強度（単位ＭＰａ）の変化を温度（単位℃）の関数として表す。
【０１２０】
図６は、６５０℃、７６０℃及び９５０℃での例５（Ｅｘ５）の超合金及び例１１（Ｅｘ１１）の超合金について、破断点引張強度（単位ＭＰａ）の変化を温度（単位℃）の関数として表す。
【０１２１】
０．２％降伏強度及び引張強度は、室温ではＩＳＯ６８９２−１規格、室温より高い温度ではＩＳＯ６８９２−２規格に従って測定する。
【０１２２】
図５に見られるように、例５（Ｅｘ５）の超合金は、０．２％の降伏強度及び引張強度が例１１（Ｅｘ１１）の超合金に類似する。
【０１２３】
酸化特性
【０１２４】
例５（Ｅｘ５）、例９（Ｅｘ９）及び例１０（Ｅｘ１０）の超合金の酸化特性を図７に示す。時間（数時間）の関数としての超合金の質量増加（単位ｇ／ｍ２）を１０００℃で測定した。図７に示されるように、１０００℃で１０時間未満の試験後、例５の超合金は、例９及び例１０の超合金よりも質量増加が低いことがわかる。
【０１２５】
試験は、直径１４ｍｍ、厚さ１．２〜１．４ｍｍの試験材料のペレットについて実施する。酸化試験は熱重量分析試験とも呼ばれ、アルキメデスの原理の変形を補整した熱天秤を用いて、合成空気（２１％Ｏ２＋７９％Ｎ２）の一定流量下で行う。したがって、質量増加は試験の温度で連続的に測定される。試料ホルダーは、試料と反応せず、酸化しないようにあらかじめ安定化されていることに留意されたい。
【０１２６】
微細構造
【０１２７】
図８は、溶液化焼鈍及び焼戻し後の例５の超合金の微細構造を、走査型電子顕微鏡によって５０００×倍率で示したものである。この微細構造は、ニッケル基超合金の機械的特性に最適な微細構造の典型であり、γ／γ’相をもつ微細構造を示している。図８では、γ’析出物は濃い灰色の立方体である。
【０１２８】
特定の実施形態の特定の例を参照して本開示を説明してきたが、特許請求の範囲によって定められる本発明の一般的範囲を超えることなく、さまざまな修正及び変更をこれらの例に対して行うことができることは明らかである。さらに、参照される異なる実施形態の個々の特徴は、追加の実施形態において組み合わせることができる。したがって、明細書及び図面は、限定的な意味ではなく、例示的な意味で考慮されるべきである。
【図１】
2021525831.tif 000007
【図２】
2021525831.tif 000008
【図３】
2021525831.tif 000009
【図４】
2021525831.tif 000010
【図５】
2021525831.tif 000011
【図６】
2021525831.tif 000012
【図７】
2021525831.tif 000013
【図８】
2021525831.tif 000014
【国際調査報告】
2021525831.tif 000015
2021525831.tif 000016
2021525831.tif 000017
2021525831.tif 000018
2021525831.tif 000019